Керамическая масса для изготовления облицовочной плитки
CERAMIC MIXTURE FOR FACING TILE MANUFACTURE

Изобретение относится к промышленности строительных материалов, в частности к производству облицовочной плитки.
Известна керамическая масса, содержащая, мас.%: глина 15,0-35,0; мел 5,0-8,0; плиточный бой 2,0-5,0; щелочесодержащий компонент из группы: нефелиновый концентрат, перлит 1,0-20,0; трепел 40,0-45,0 [1].
Задача изобретения состоит в снижении температуры обжига плитки, полученной из керамической массы.
Технический результат достигается тем, что керамическая масса для изготовления облицовочной плитки, включающая глину, плиточный бой, нефелиновый концентрат и трепел, дополнительно содержит асфальт при следующем соотношении компонентов, мас.%: кирпичная глина 54,4-60,4; размолотый до прохождения через сетку 0,14 плиточный бой 0,1-0,5; размолотый до прохождения через сетку 0,14 нефелиновый концентрат 11,0-13,0; размолотый до прохождения через сетку 0,14 трепел 28,0-32,0; расплавленный природный асфальт 0,1-0,5. В таблице приведены составы керамической массы для изготовления облицовочной плитки.
В составе керамической массы могут быть использованы качественные кирпичные глины любых месторождений.
Компоненты дозируют в требуемых количествах. Плиточный бой, нефелиновый концентрат, трепел размалывают до прохождения через сетку 0,14 по отдельности сухим способом. Размолотые компоненты смешивают, добавляю кирпичную глину. Керамическую массу увлажняют до 9-12%. Для этого в горячей (80-90°С) воде размешивают 1-1,5% от массы используемой кирпичной глины и при постоянном перемешивании вливают тонкой струйкой расплавленный природный асфальт. Из готовой керамической массы прессуют плитки, которые обжигают при температуре 950-970°С. На поверхность обожженных плиток наносят (полив, напыление) слой глазурной суспензии и вторично обжигают при температуре 780-900°С. Предпочтительно использование легкоплавких, цветных, глушеных глазурей.
Источник информации
1. SU 937416, 1982.